(57)【要約】  式（Ｉ）［ここで、基Ｒ1は、互いに独立して、メチル、エチル又はｎ−プロピルである］の中間体は、式（Ａ）［ここで、Ｘは、式（Ａ−Ｉ）又は（Ａ−ＩＩ）の基であり、Ｙは、Ｃ11〜Ｃ17アルキルであり、かつＺは、直接結合、−（ＣＨ2）8−又は−ＣＨ2−Ｓ−ＣＨ2−である］の化合物の製造に適している。式（Ａ）の化合物は、熱劣化、酸化的劣化又は光誘導された劣化に対して有機材料を安定化するのに有用である。
2013528566.tif 000002
【特許請求の範囲】
【請求項１】
式（Ｉ）
【化１】
2013528566.tif 000021
［式中、基Ｒ1は、互いに独立して、メチル、エチル又はｎ−プロピルである］で示される中間体。
【請求項２】
Ｒ1がｎ−プロピルである、請求項１記載の中間体。
【請求項３】
式（Ｉ）
【化２】
2013528566.tif 000022
［式中、Ｒ1は、メチル、エチル又はｎ−プロピルである］で示される中間体を製造する方法であって、
有機溶剤中で水素及び水素化触媒としての白金の存在下で、式（Ｉ−ａ）
【化３】
2013528566.tif 000023
の化合物をアンモニアと反応させることを含んでなる、式（Ｉ）の中間体を製造する方法。
【請求項４】
前記有機溶剤がＣ1〜Ｃ4アルコール又は（Ｃ1〜Ｃ4アルキル）エステルであり、かつ前記反応を１〜６０バールの水素圧力下及び２０℃〜１２０℃の温度で実施する、請求項３記載の方法。
【請求項５】
アンモニア対式（Ｉ−ａ）の化合物のモル比が０．５／２〜１．３／２である、請求項３記載の方法。
【請求項６】
式（Ａ）
【化４】
2013528566.tif 000024
［式中、Ｘは、式（Ａ−Ｉ）又は（Ａ−ＩＩ）
【化５】
2013528566.tif 000025
の基であり、
Ｙは、Ｃ11〜Ｃ17アルキルであり、
Ｚは、直接結合、−（ＣＨ2）8−又は−ＣＨ2−Ｓ−ＣＨ2−であり、かつ
基Ｒ1は、互いに独立して、メチル、エチル又はｎ−プロピルである］で示される化合物。
【請求項７】
Ｘが式（Ａ−Ｉ）の基である、請求項６記載の化合物。
【請求項８】
Ｘが式（Ａ−ＩＩ）の基である、請求項６記載の化合物。
【請求項９】
Ｒ1がｎ−プロピルである、請求項６記載の化合物。
【請求項１０】
【化６】
2013528566.tif 000026
に相当する、請求項６記載の化合物。
【請求項１１】
ａ）有機材料及び
ｂ）請求項６に定義される式（Ａ）の化合物
を含有する、組成物。
【請求項１２】
前記有機材料がポリオレフィンホモポリマー又はコポリマーである、請求項１１記載の組成物。
【請求項１３】
さらに常用の添加剤を含有する、請求項１１記載の組成物。
【請求項１４】
光、熱又は酸化により誘導される劣化に対して有機材料を安定化する方法であって、
請求項６に定義される式（Ａ）の化合物を前記有機材料中へ配合することを含んでなる、有機材料を安定化する方法。
【請求項１５】
熱劣化、酸化的劣化又は光誘導された劣化に対して有機材料を安定化するための、請求項６に定義される式（Ａ）の化合物の使用。
【発明の詳細な説明】
【技術分野】
【０００１】
本発明は、安定剤の製造に有用である中間体、前記中間体の製造、及び前記中間体を用いて製造された光安定剤、並びに前記安定剤を含有する有機材料、及び有機材料を安定化させる方法に関する。
【０００２】
より詳細には、本発明は、式（Ｉ）
【化１】
2013528566.tif 000003
［式中、基Ｒ1は、互いに独立して、メチル、エチル又はｎ−プロピル、好ましくはｎ−プロピルである］で示される中間体に関する。
【０００３】
本発明のさらなる実施態様は、式（Ｉ）
【化２】
2013528566.tif 000004
［式中、Ｒ1は、メチル、エチル又はｎ−プロピルである］で示される中間体の製造方法であり；
前記方法は、有機溶剤中で水素及び水素化触媒としての白金の存在下で、式（Ｉ−ａ）
【化３】
2013528566.tif 000005
で示される化合物をアンモニアと反応させることを含んでなる。
【０００４】
適した有機溶剤の例は、アルコール、例えばメタノール、エタノール、プロパノール、イソプロパノール、ブタノール等；及び（Ｃ1〜Ｃ4アルキル）エステル、例えば酢酸エチル；等である。Ｃ1〜Ｃ4アルコール又は（Ｃ1〜Ｃ4アルキル）エステルが好ましい。
【０００５】
１〜６０バール、特に１〜３０バールの水素圧力が好ましい。
【０００６】
反応温度は、例えば２０℃〜１２０℃、好ましくは２０℃〜１００℃、特に４０℃〜７０℃である。
【０００７】
触媒である白金は、キャリヤー材料により好ましくは担持される。適した触媒担体の例は、ゼオライトＹ、無機酸化物、例えばシリカ、アルミナ、又はシリカ−アルミナグラファイト又は活性木炭である。前記キャリヤーのさらなる例は、金属アルミン酸塩、例えばアルミン酸カルシウム、アルミン酸マグネシウム、ヘキサアルミン酸バリウム、アルミン酸ニッケル、及びアルミナ、シリカ、シリカ−アルミナ、活性炭、セリア、ジルコニア、クロミア−アルミナ、チタニア、酸化マグネシウム、及びそれらの混合物である。
【０００８】
炭素上の白金は、好ましい水素化触媒である。
【０００９】
前記水素化触媒の量は、式（Ｉ−ａ）の化合物の質量に対して、特に０．１〜１０質量％、例えば１〜５質量％である。
【００１０】
前記水素化触媒は好ましくは、二つに分けて添加される。
【００１１】
アンモニア対式（Ｉ−ａ）の化合物のモル比は、好ましくは０．５／２〜１．３／２、特に１／２である。
【００１２】
式（Ｉ−ａ）の化合物は、知られており、かつ知られた方法に類似して、例えば国際公開(WO-A)第2008/003 602号及び国際公開(WO-A)第2008/003 605号に記載されているように、製造されることができる。
【００１３】
本発明のさらなる実施態様は、式（Ａ）
【化４】
2013528566.tif 000006
［式中、Ｘは、式（Ａ−Ｉ）又は（Ａ−ＩＩ）
【化５】
2013528566.tif 000007
で示される基であり、
Ｙは、Ｃ11〜Ｃ17アルキルであり、
Ｚは、直接結合、−（ＣＨ2）8−又は−ＣＨ2−Ｓ−ＣＨ2−であり、かつ
基Ｒ1は、互いに独立して、メチル、エチル又はｎ−プロピル、特にｎ−プロピルである］で示される化合物に関するものであり、前記化合物は、式（Ｉ）の前記の中間体のうちの１種を用いることにより、製造されることができる。
【００１４】
Ｃ11〜Ｃ17アルキルの好ましい例は、ｎ−Ｃ11Ｈ23及びｎ−Ｃ17Ｈ35である。
【００１５】
式（Ａ）の光安定剤は、卓越した熱安定性を有する。
【００１６】
本発明のさらなる実施態様は、
ａ）有機材料、好ましくは天然又は合成の有機ポリマー、及び
ｂ）上記で定義されたような、式（Ａ）の化合物
を含有する組成物である。
【００１７】
成分ａ）の例は、次のものである：
１．  モノオレフィン及びジオレフィンのポリマー、例えばポリプロピレン、ポリイソブチレン、ポリブタ−１−エン、ポリ−４−メチルペンタ−１−エン、ポリビニルシクロヘキサン、ポリイソプレン又はポリブタジエン、並びにシクロオレフィン、例えばシクロペンテン又はノルボルネンのポリマー、ポリエチレン（任意に架橋されることができる）、例えば高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）及び（ＵＬＤＰＥ）。
【００１８】
ポリオレフィン、すなわち前段落に例示されたモノオレフィンの前記ポリマー、好ましくはポリエチレン及びポリプロピレンは、異なる方法により、及び特に次の方法により製造されることができる：
ａ）ラジカル重合（通常、高圧下及び高められた温度で）。
ｂ）通常、周期表のＩＶｂ、Ｖｂ、ＶＩｂ又はＶＩＩＩ族の１種又は１種よりも多い金属を含有する触媒を用いる触媒重合。これらの金属は通常、１種又は１種よりも多い配位子、典型的に酸化物、ハロゲン化物、アルコラート、エステル、エーテル、アミン、アルキル、アルケニル及び／又はアリールを有し、これらはπ−又はσ−配位されていてよい。これらの金属錯体は、遊離形であってよく、又は支持体、典型的には活性塩化マグネシウム、塩化チタン（ＩＩＩ）、アルミナ又は酸化ケイ素上に固定されていてよい。これらの触媒は、前記重合媒体中に可溶又は不溶であってよい。前記触媒は、前記重合において単独で使用されることができ、又はさらなる活性剤、典型的に金属アルキル、金属水素化物、金属アルキルハロゲン化物、金属アルキルオキシド又は金属アルキルオキサンが使用されてよく、その際に、前記金属は、周期表のＩａ、ＩＩａ及び／又はＩＩＩａ族の元素である。前記活性剤は好都合には、さらなるエステル、エーテル、アミン又はシリルエーテル基で変性されていてよい。これらの触媒系は、通常、フィリップス(Phillips)触媒、スタンダードオイル・インディアナ(Standard Oil Indiana)触媒、チーグラー（−ナッタ）触媒、ＴＮＺ触媒（DuPont）、メタロセン触媒又はシングルサイト触媒（ＳＳＣ）と呼ばれる。
【００１９】
２．  １）で挙げた前記ポリマーの混合物、例えばポリプロピレンとポリイソブチレンとの混合物、ポリプロピレンとポリエチレンとの混合物（例えばＰＰ／ＨＤＰＥ、ＰＰ／ＬＤＰＥ）及び異なるタイプのポリエチレンの混合物（例えばＬＤＰＥ／ＨＤＰＥ）。
【００２０】
３．  モノオレフィン及びジオレフィン同士のコポリマー又はモノオレフィン及びジオレフィンと他のビニルモノマーとのコポリマー、例えばエチレン／プロピレンコポリマー、線状低密度ポリエチレン（ＬＬＤＰＥ）及びそれと低密度ポリエチレン（ＬＤＰＥ）との混合物、プロピレン／ブタ−１−エンコポリマー、プロピレン／イソブチレンコポリマー、エチレン／ブタ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えばエチレン／ノルボルネン、例えばＣＯＣ）、エチレン／１−オレフィンコポリマー、ここで前記１−オレフィンはその場で生成される；プロピレン／ブタジエンコポリマー、イソブチレン／イソプレンコポリマー、エチレン／ビニルシクロヘキセンコポリマー、エチレン／アルキルアクリラートコポリマー、エチレン／アルキルメタクリラートコポリマー、エチレン／酢酸ビニルコポリマー又はエチレン／アクリル酸コポリマー及びそれらの塩（イオノマー）並びにエチレンとプロピレン及びジエン、例えばヘキサジエン、ジシクロペンタジエン又はエチリデン−ノルボルネンとのターポリマー；及びそのようなコポリマー同士の混合物及びそのようなコポリマーと上記１）で挙げたポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び交互の又はランダムなポリアルキレン／一酸化炭素コポリマー及びそれらと他のポリマー、例えばポリアミドとの混合物。
【００２１】
４．  水素化変性物を含めた炭化水素樹脂（例えばＣ5〜Ｃ9）（例えば粘着付与剤）及びポリアルキレンとデンプンとの混合物。
【００２２】
１．）〜４．）からのホモポリマー及びコポリマーは、シンジオタクチック、イソタクチック、ヘミ−イソタクチック又はアタクチックを含めた任意のステレオ構造を有していてよく；ここで、アタクチックポリマーが好ましい。ステレオブロックポリマーも含まれる。
【００２３】
５．  ポリスチレン、ポリ（ｐ−メチルスチレン）、ポリ（５−メチルスチレン）。
【００２４】
６．  スチレン、６−メチルスチレン、ビニルトルエンの全ての異性体、特にｐ−ビニルトルエン、エチルスチレン、プロピルスチレン、ビニルビフェニル、ビニルナフタレン、及びビニルアントラセンの全ての異性体を含めたビニル芳香族モノマーから誘導される芳香族のホモポリマー及びコポリマー、及びそれらの混合物。ホモポリマー及びコポリマーは、シンジオタクチック、イソタクチック、ヘミ−イソタクチック又はアタクチックを含めた任意のステレオ構造を有していてよく；ここで、アタクチックポリマーが好ましい。ステレオブロックポリマーも含まれる。
【００２５】
６ａ．  前記のビニル芳香族モノマーと、エチレン、プロピレン、ジエン、ニトリル、酸、無水マレイン酸、マレイミド、酢酸ビニル及び塩化ビニル又はアクリル系誘導体及びそれらの混合物、例えばスチレン／ブタジエン、スチレン／アクリロニトリル、スチレン／エチレン（インターポリマー）、スチレン／アルキルメタクリラート、スチレン／ブタジエン／アルキルアクリラート、スチレン／ブタジエン／アルキルメタクリラート、スチレン／無水マレイン酸、スチレン／アクリロニトリル／メチルアクリラートから選択されるコモノマーとを含むコポリマー；耐衝撃性スチレンコポリマーと他のポリマー、例えばポリアクリラート、ジエンポリマー又はエチレン／プロピレン／ジエンターポリマーとの混合物；及びスチレンのブロックコポリマー、例えばスチレン／ブタジエン／スチレン、スチレン／イソプレン／スチレン、スチレン／エチレン／ブチレン／スチレン又はスチレン／エチレン／プロピレン／スチレン。
【００２６】
６ｂ．  ６．）で挙げたポリマーの水素化から誘導される水素化芳香族ポリマー、特に、アタクチックポリスチレンの水素化により製造され、しばしばポリビニルシクロヘキサン（ＰＶＣＨ）と呼ばれる、ポリシクロヘキシルエチレン（ＰＣＨＥ）を含む。
【００２７】
６ｃ．  ６ａ．）で挙げたポリマーの水素化から誘導される水素化芳香族ポリマー。
【００２８】
ホモポリマー及びコポリマーは、シンジオタクチック、イソタクチック、ヘミ−イソタクチック又はアタクチックを含めた任意のステレオ構造を有していてよく；ここで、アタクチックポリマーが好ましい。ステレオブロックポリマーも含まれる。
【００２９】
７．  ビニル芳香族モノマー、例えばスチレン又はα−メチルスチレンのグラフトコポリマー、例えばポリブタジエン上のスチレン、ポリブタジエン−スチレン又はポリブタジエン−アクリロニトリルコポリマー上のスチレン；ポリブタジエン上のスチレン及びアクリロニトリル（又はメタクリロニトリル）；ポリブタジエン上のスチレン、アクリロニトリル及びメタクリル酸メチル；ポリブタジエン上のスチレン及び無水マレイン酸；ポリブタジエン上のスチレン、アクリロニトリル及び無水マレイン酸又はマレイミド；ポリブタジエン上のスチレン及びマレイミド；ポリブタジエン上のスチレン及びアルキルアクリラート又はアルキルメタクリラート；エチレン／プロピレン／ジエンターポリマー上のスチレン及びアクリロニトリル；ポリアルキルアクリラート又はポリアルキルメタクリラート上のスチレン及びアクリロニトリル、アクリラート／ブタジエンコポリマー上のスチレン及びアクリロニトリル、並びにそれらと６）で列挙されたコポリマーとの混合物、例えばＡＢＳ、ＭＢＳ、ＡＳＡ又はＡＥＳポリマーとして知られたコポリマー混合物。
【００３０】
８．  ハロゲン含有ポリマー、例えばポリクロロプレン、塩素化ゴム、イソブチレン−イソプレンの塩素化及び臭素化されたコポリマー（ハロブチルゴム）、塩素化又はスルホ塩素化されたポリエチレン、エチレン及び塩素化エチレンのコポリマー、エピクロロヒドリンのホモポリマー及びコポリマー、特にハロゲン含有ビニル化合物のポリマー、例えばポリ塩化ビニル、ポリ塩化ビニリデン、ポリフッ化ビニル、ポリフッ化ビニリデン、並びにそれらのコポリマー、例えば塩化ビニル／塩化ビニリデン、塩化ビニル／酢酸ビニル又は塩化ビニリデン／酢酸ビニルコポリマー。
【００３１】
９．  α，β−不飽和酸及びそれらの誘導体から誘導されるポリマー、例えばポリアクリラート及びポリメタクリラート；ブチルアクリラートで耐衝撃変性された、ポリメタクリル酸メチル、ポリアクリルアミド及びポリアクリロニトリル。
【００３２】
１０．  ９）で挙げたモノマー同士又は９）で挙げたモノマーと他の不飽和モノマーとのコポリマー、例えばアクリロニトリル／ブタジエンコポリマー、アクリロニトリル／アルキルアクリラートコポリマー、アクリロニトリル／アルコキシアルキルアクリラート又はアクリロニトリル／ハロゲン化ビニルコポリマー又はアクリロニトリル／アルキルメタクリラート／ブタジエンターポリマー。
【００３３】
１１．  不飽和アルコール及びアミン又はそれらのアシル誘導体又はそれらのアセタールから誘導されるポリマー、例えばポリビニルアルコール、ポリ酢酸ビニル、ポリステアリン酸ビニル、ポリ安息香酸ビニル、ポリビニルマレアート、ポリビニルブチラール、ポリアリルフタラート又はポリアリルメラミン；並びにそれらと上記１）で挙げたオレフィンとのコポリマー。
【００３４】
１２．  環状エーテルのホモポリマー及びコポリマー、例えばポリアルキレングリコール、ポリエチレンオキシド、ポリプロピレンオキシド又はそれらとビスグリシジルエーテルとのコポリマー。
【００３５】
１３．  ポリアセタール、例えばポリオキシメチレン及びコモノマーとしてエチレンオキシドを含有するそれらのポリオキシメチレン；熱可塑性ポリウレタン、アクリラート又はＭＢＳで変性されたポリアセタール。
【００３６】
１４．  ポリフェニレンオキシド及びポリフェニレンスルフィド、及びポリフェニレンオキシドとスチレンポリマー又はポリアミドとの混合物。
【００３７】
１５．  一方ではヒドロキシル末端のポリエーテル、ポリエステル又はポリブタジエン及び他方では脂肪族又は芳香族のポリイソシアナートから誘導されるポリウレタン、並びにそれらの前駆物質。
【００３８】
１６．  ジアミン及びジカルボン酸から及び／又はアミノカルボン酸又は相応するラクタムから誘導されるポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から出発している芳香族ポリアミド；ヘキサメチレンジアミン及びイソフタル酸又は／及びテレフタル酸から製造され、かつ変性剤としてのエラストマーを含有するか又は含有しないポリアミド、例えばポリ−２，４，４，−トリメチルヘキサメチレンテレフタルアミド又はポリ−ｍ−フェニレンイソフタルアミド；並びに前記のポリアミドとポリオレフィン、オレフィンコポリマー、イオノマー又は化学的に結合された又はグラフトされたエラストマーとのブロックコポリマー；又はポリエーテル、例えばポリエチレングリコール、ポリプロピレングリコール又はポリテトラメチレングリコールとのブロックコポリマー；並びにＥＰＤＭ又はＡＢＳで変性されたポリアミド又はコポリアミド；及び加工中に縮合されるポリアミド（ＲＩＭポリアミド系）。
【００３９】
１７．  ポリ尿素、ポリイミド、ポリアミド−イミド、ポリエーテルイミド、ポリエステルイミド、ポリヒダントイン及びポリベンゾイミダゾール。
【００４０】
１８．  ジカルボン酸及びジオールから及び／又はヒドロキシカルボン酸又は相応するラクトン又はラクチドから誘導されるポリエステル、例えばポリエチレンテレフタラート、ポリブチレンテレフタラート、ポリ−１，４−ジメチロールシクロヘキサンテレフタラート、ポリアルキレンナフタラート及びポリヒドロキシベンゾアート並びにヒドロキシル末端ポリエーテルから誘導されるコポリエーテルエステル、並びにポリカーボネート又はＭＢＳで変性されたポリエステル。コポリエステルは、例えば、ポリブチレンスクシナート／テレフタラート、ポリブチレンアジパート／テレフタラート、ポリテトラメチレンアジパート／テレフタラート、ポリブチレンスクシナート／アジパート、ポリブチレンスクシナート／カーボネート、ポリ−３−ヒドロキシブチラート／オクタノアートコポリマー、ポリ−３−ヒドロキシブチラート／ヘキサノアート／デカノアートターポリマーを含んでなっていてよいが、しかしこれらに限定されるものではない。さらに、脂肪族ポリエステルは、例えば、ポリ（ヒドロキシアルカノアート）の種類、特に、ポリ（プロピオラクトン）、ポリ（ブチロラクトン）、ポリ（ピバロラクトン）、ポリ（バレロラクトン）及びポリ（カプロラクトン）、ポリエチレンスクシナート、ポリプロピレンスクシナート、ポリブチレンスクシナート、ポリヘキサメチレンスクシナート、ポリエチレンアジパート、ポリプロピレンアジパート、ポリブチレンアジパート、ポリヘキサメチレンアジパート、ポリエチレンオキサラート、ポリプロピレンオキサラート、ポリブチレンオキサラート、ポリヘキサメチレンオキサラート、ポリエチレンセバカート、ポリプロピレンセバカート、ポリブチレンセバカート及びポリ乳酸（ＰＬＡ）並びにポリカーボネート又はＭＢＳで変性された相応するポリエステルを含んでなっていてよいが、しかしこれらに限定されるものではない。"ポリ乳酸（ＰＬＡ）"という用語は、好ましくはポリ−Ｌ−ラクチドのホモポリマー及びそれと他のポリマーとの任意のブレンド又はアロイ；乳酸又はラクチドと他のモノマー、例えばヒドロキシカルボン酸、例えばグリコール酸、３−ヒドロキシ−酪酸、４−ヒドロキシ−酪酸、４−ヒドロキシ−吉草酸、５−ヒドロキシ−吉草酸、６−ヒドロキシ−カプロン酸及びそれら環状形とのコポリマーを呼び；"乳酸"又は"ラクチド"という用語は、Ｌ−乳酸、Ｄ−乳酸、それらの混合物及び二量体、すなわちＬ−ラクチド、Ｄ−ラクチド、メソ−ラクチド及びそれらの任意の混合物を含む。
【００４１】
１９．  ポリカーボネート及びポリエステルカーボネート。
【００４２】
２０．  ポリケトン。
【００４３】
２１．  ポリスルホン、ポリエーテルスルホン及びポリエーテルケトン。
【００４４】
２２．  一方ではアルデヒド及び他方ではフェノール、尿素及びメラミンから誘導される架橋ポリマー、例えばフェノール／ホルムアルデヒド樹脂、尿素／ホルムアルデヒド樹脂及びメラミン／ホルムアルデヒド樹脂。
【００４５】
２３．  乾性アルキド樹脂及び不乾性アルキド樹脂。
【００４６】
２４．  飽和及び不飽和のジカルボン酸と多価アルコール及び架橋剤としてのビニル化合物とのコポリエステルから誘導される不飽和ポリエステル樹脂、並びに低燃焼性のそれらのハロゲン含有変性物。
【００４７】
２５．  置換アクリラート、例えばエポキシアクリラート、ウレタンアクリラート又はポリエステルアクリラートから誘導される架橋可能なアクリル樹脂。
【００４８】
２６．  メラミン樹脂、尿素樹脂、イソシアナート、イソシアヌラート、ポリイソシアナート又はエポキシ樹脂で架橋された、アルキド樹脂、ポリエステル樹脂及びアクリラート樹脂。
【００４９】
２７．  脂肪族、脂環式、複素環式又は芳香族のグリシジル化合物、例えばビスフェノールＡ及びビスフェノールＦのジグリシジルエーテルの生成物から誘導され、常用の硬化剤、例えば無水物又はアミンで、促進剤を用いて又は用いずに架橋された、架橋エポキシ樹脂。
【００５０】
２８．  天然ポリマー、例えばセルロース、ゴム、ゼラチン及びそれらの化学変性された同族誘導体、例えば酢酸セルロース、プロピオン酸セルロース及び酪酸セルロース、又はセルロースエーテル、例えばメチルセルロース；並びにロジン及びそれらの誘導体。
【００５１】
２９．  前記のポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリラート、ＰＯＭ／熱可塑性ＰＵＲ、ＰＣ／熱可塑性ＰＵＲ、ＰＯＭ／アクリラート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００５２】
３０．  純粋なモノマー化合物又はそのような化合物の混合物である、天然に存在する有機材料及び合成有機材料、例えば鉱油、動物及び植物の脂肪、油及びワックス、又は合成エステル（例えばフタラート、アジパート、ホスファート又はトリメリタート）をベースとする油、脂肪及びワックス並びに合成エステルと鉱油との任意の質量比の混合物、典型的には紡糸組成物として使用されるもの、並びにそのような材料の水性乳濁液。
【００５３】
３１．  天然又は合成のゴムの水性乳濁液、例えば天然ラテックス又はカルボキシル化されたスチレン／ブタジエンコポリマーのラテックス。
【００５４】
前記有機材料は好ましくは、合成ポリマー、特に上記の群の１種からの合成ポリマーである。ポリオレフィンホモポリマー又はコポリマーが好ましい。ポリエチレン、ポリプロピレン、ポリエチレンコポリマー又はポリプロピレンコポリマーが特に好ましい。
【００５５】
興味深いのは、エチレン／プロピレン／ジエンエラストマー（ＥＰＤＭ）でもある。
【００５６】
式（Ａ）の化合物は、前記有機材料の質量に対して、好ましくは０．００５〜５％、特に０．０１〜１％又は０．０５〜１％の量で、前記有機材料中に存在していてよい。
【００５７】
式（Ａ）の安定剤は、安定化されるべき有機材料中へ、知られた方法により、例えば造形前又は造形中に、又は溶解もしくは分散された安定剤を前記有機材料に適用し、必要に応じてその後に前記溶剤を蒸発させることにより、配合されることができる。前記安定剤は、前記有機材料に、粉末の形、粒状物の形又は前記安定剤を例えば２．５〜２５質量％の濃度で含有するマスターバッチの形で、添加されることができる。
【００５８】
本発明により安定化される材料は、多種多様な形で、例えばフィルム、繊維、テープ、成形材料、形材として又は塗料、接着剤又はパテ用のバインダーとして、使用されることができる。
【００５９】
本発明によるプラスチックの加工又は変形の例は、次のとおりである：
インジェクションブロー成形、押出し、ブロー成形、回転成形、インモールド加飾（バックインジェクション）、スラッシュ成形、射出成形、共射出成形、フォーミング(forming)、圧縮成形、プレス加工、フィルム押出し（キャストフィルム；インフレーションフィルム）、紡糸（織布、不織布）、延伸（一軸、二軸）、アニーリング、深絞り、カレンダー加工、機械的変形、焼結、同時押出し、コーティング、ラミネーション、架橋（放射線、過酸化物、シラン）、蒸着、溶接、接着、加硫、熱成形、パイプ押出し、異形押出し、シート押出し；シートキャスティング、スピンコーティング、ストラッピング、発泡、再利用／再生、押出コーティング、ビスブレーキング（過酸化物、熱による）、ファイバーメルトブローン、スパンボンド、表面処理（コロナ放電、フレーム、プラズマ）、滅菌（γ線、電子線による）、注型重合（Ｒ＆Ｍプロセス、ＲＡＭ押出し）、ゲルコーティング、テープ押出し、ＧＭＴプロセス、ＳＭＣプロセス、プラスチゾル、及び浸漬（ＰＶＣ、ラテックス）。
【００６０】
本発明によるプラスチックは、以下のものの製造に使用されてよい：
Ｉ−１）浮体式装置、海洋利用、ポンツーン、ブイ、デッキ用のプラスチック木材、桟橋、ボート、カヤック、オール、及び海岸補強。
Ｉ−２）自動車用途、特にバンパ、ダッシュボード、バッテリー、リヤ及びフロントのライニング、ボンネット下の成形部材、ハットシェルフ、トランクライニング、内部ライニング、エアバッグカバー、装備品（ライト）用の電子用成形物、ダッシュボード用のガラス、ヘッドランプガラス、インストルメントパネル、外部ライニング、椅子張り、自動車用ライト、ヘッドライト、駐車灯、尾灯、制動灯、内部及び外部のトリム；ドアパネル；ガソリンタンク；フロントガラス；リヤウィンドウ；背もたれ、外部パネル、ワイヤ絶縁、シーリング用の異形押出し、クラッド、ピラーカバー、シャシ部品、排気装置、燃料フィルター／フィラー、燃料ポンプ、燃料タンク、ボディサイドモールディング、コンバーチブルトップ、外部ミラー、外部トリム、拘束装置／固定装置、フロントエンドモジュール、ガラス、ヒンジ、ロックシステム、ラゲージ／ルーフラック、プレス／打ち抜き部品、シール、側面衝突保護、消音材／インシュレータ及びサンルーフ。
Ｉ−３）道路交通装置、特に標識掲示、路面標示用の柱、カーアクセサリー、警告三角板、救急箱、ヘルメット、タイヤ。
Ｉ−４）室内装備品を含めた飛行機、鉄道、自動車（車、モーターバイク）用の装置。
Ｉ−５）宇宙利用のための装置、特にロケット及び衛星、例えば再突入シールド。
Ｉ−６）建築及びデザイン用の装置、採鉱用途、無音響システム、街路避難場所、及びシェルター。
【００６１】
ＩＩ−１）一般的な機器、ケース及びカバー及び電気／電子装置（パーソナルコンピュータ、電話、携帯電話、プリンター、テレビ受像機、オーディオ及びビデオ装置）、植木鉢、衛星ＴＶアンテナ、及びパネル装置。
ＩＩ−２）他の材料、例えば鋼又はテキスタイル用の外被。
ＩＩ−３）電子産業用の装置、特にプラグ用、殊にコンピュータプラグ用の絶縁、電気及び電子部品用のケース、プリント板、及び電子データ記憶用の材料、例えばチップ、チェックカード又はクレジットカード。
ＩＩ−４）電気器具、特に洗濯機、タンブル乾燥器、オーブン（電子レンジ）、食器洗浄機、ミキサー、及びアイロン。
ＩＩ−５）ライト用のカバー（例えば街灯、ランプシェード）。
ＩＩ−６）ワイヤ及びケーブルにおける用途（半導体、絶縁及びケーブル外被）。
ＩＩ−７）凝縮器、冷蔵庫、加熱装置、エアコンディショナ、電子機器の封止、半導体、コーヒーマシン、及び真空掃除機用の箔。
【００６２】
ＩＩＩ−１）工業用品、例えば歯車（ギア）、滑り嵌め継手、スペーサー、スクリュー、ボルト、ハンドル、及びノブ。
ＩＩＩ−２）ローターブレード、換気機及び風車の羽根、ソーラーデバイス、スイミングプール、スイミングプールカバー、プールライナー、池用ライナー、クローゼット、ワードローブ、間仕切り壁、スラットウォール、折れ戸、ルーフ、シャッター（例えばロールシャッター）、継手、パイプ間の接続部、スリーブ、及びコンベヤーベルト。
ＩＩＩ−３）サニタリー用品、特にシャワー室、便座、カバー、及び流し。
ＩＩＩ−４）衛生用品、特におむつ（赤ちゃん、大人の失禁）、女性用衛生用品、シャワーカーテン、ブラシ、マット、タブ、携帯トイレ、歯ブラシ、及び便器(bed pans)。
ＩＩＩ−５）水、廃水及び化学薬品用のパイプ（架橋又は未架橋）、ワイヤ及びケーブル保護用のパイプ、ガス、油及び下水用のパイプ、樋、竪樋、及び排水システム。
ＩＩＩ−６）任意のジオメトリーの形材（窓ガラス）及び羽目板。
ＩＩＩ−７）ガラス代用品、特に押出プレート、建築物用、航空機用、学校用の窓ガラス（モノリシック、二層又は多層）、押出シート、建築窓ガラス用、列車用、交通機関用窓フィルム、サニタリー用品、及び温室。
ＩＩＩ−８）プレート（壁、まな板）、押出しコーティング（印画紙、テトラパック及びパイプコーティング）、サイロ、木材代用品、プラスチック木材、木材複合体、壁、表面材、家具、化粧皮膜、床材（屋内及び屋外用途）、フローリング、踏み板、及びタイル。
ＩＩＩ−９）吸気マニホルド及び排気マニホルド。
ＩＩＩ−１０）セメント用途、コンクリート用途、複合用途及びカバー、羽目板及びクラッド、手すり、階段の手すり、調理台、ルーフィング、ルーフィングシート、タイル、及びターポリン。
【００６３】
ＩＶ−１）プレート（壁及びまな板）、トレイ、人工芝、アストロターフ(astroturf)、競技場（運動競技）用の人工カバー、競技場（運動競技）用の人工床、及びテープ。
ＩＶ−２）織物、連続繊維及びステープル繊維（カーペット／衛生用品／ジオテキスタイル／モノフィラメント；フィルター；ワイプ／カーテン（シェード）／医療用途）、ばら繊維（ガウン／保護布のような用途）、ネット、ロープ、ケーブル、ストリング、コード、糸、安全シートベルト、布、アンダーウエア、グローブ；ブーツ；ラバーブーツ、下着、衣服、水着、スポーツウエア、傘（日傘、サンシェード）、パラシュート、パラグライダー、帆、"バルーンシルク(balloon-silk)"、キャンプ用品、テント、エアベッド、サンベッド、フレキシブルコンテナ(bulk bags)、及びバッグ。
ＩＶ−３）ルーフ用の膜、断熱材、カバー及びシール、トンネル、堆積場、池、堆積場、ウォールルーフィング膜、ジオメンブレン、スイミングプール、カーテン（シェード）／サンシールド、オーニング、キャノピー、壁紙、食品パッキング及びラッピング（フレキシブル及びソリッド）、医療用包装（フレキシブル及びソリッド）、エアバッグ／安全ベルト、アームレスト及びヘッドレスト、カーペット、センターコンソール、ダッシュボード、コックピット、ドア、オーバーヘッドコンソールモジュール、ドアトリム、ヘッドライナー、内部照明、内部ミラー、荷物シェルフ、リヤラゲージカバー、シート、ステアリングコラム、ステアリングホイール、テキスタイル、及びトランクトリム。
【００６４】
Ｖ）フィルム（包装、堆積場、積層、農業及び園芸、温室、マルチ(mulch)、トンネル、サイレージ）、ベールラップ、スイミングプール、ゴミ袋、壁紙、ストレッチフィルム、ラフィア(raffia)、淡水化膜、バッテリー、及びコネクタ。
【００６５】
ＶＩ−１）食品パッキング及びラッピング（フレキシブル及びソリッド）、ＢＯＰＰ、ＢＯＰＥＴ、ボトル。
ＶＩ−２）保管システム、例えばボックス（クレート）、ラゲージ、チェスト、家庭用ボックス、パレット、シェルフ、トラック、スクリューボックス、パック、及び缶。
ＶＩ−３）カートリッジ、シリンジ、医療用途、あらゆる輸送用のコンテナ、くずかご及びゴミ箱、ゴミ袋、大型容器、大型ゴミ容器、ゴミ箱用ポリ袋、車輪付きゴミ箱、一般的なコンテナ、水／使用済水／化学薬品／ガス／油／ガソリン／ディーゼル用のタンク；タンクライナー、ボックス、クレート、バッテリーケース、トラフ、医療用装置、例えばピストン、眼科用途、診断用装置、及び医薬ブリスター用のパッキング。
【００６６】
ＶＩＩ−１）押出しコーティング（印画紙、テトラパック、パイプコーティング）、あらゆる種類の家庭用品（例えば機器、魔法瓶／洋服掛け）、締結システム、例えばプラグ、ワイヤ及びケーブルクランプ、ジッパー、クロージャ、ロック、及びスナップクロージャ。
ＶＩＩ−２）支持具、余暇時間、例えばスポーツ及びフィットネス器具用の用品、体操マット、スキーブーツ、インラインスケート、スキー、ビッグフット、アスレチック表面材（例えばテニスグラウンド）；ねじぶた、ボトル用のトップ及びストッパー、及び缶。
ＶＩＩ−３）一般的な家具、発泡品（クッション、衝撃吸収体）、フォーム、スポンジ、ふきん、マット、ガーデンチェア、スタジアムシート、テーブル、カウチ、玩具、組立キット（ボード／フィギュア／ボール）、おもちゃの家、すべり台、及び乗用玩具。
ＶＩＩ−４）光学及び磁気データ記憶用の材料。
ＶＩＩ−５）台所用品（食事、飲用、調理、貯蔵）。
ＶＩＩ−６）ＣＤ、カセット及びビデオテープ用のボックス；ＤＶＤ電子記事、あらゆる種類の事務用品（ボールペン、スタンプ及び印肉、マウス、シェルフ、トラック）、あらゆる容積及び内容物のボトル（飲料、洗剤、香水を含めた化粧品）、及び粘着テープ。
ＶＩＩ−７）履物（靴／靴底）、中底、スパッツ、接着剤、構造用接着剤、食品ボックス（果物、野菜、肉、魚）、合成紙、ボトル用のラベル、カウチ、人工関節（ヒトの）、印刷版（フレキソ印刷の）、プリント回路板、及びディスプレイ技術。
ＶＩＩ−８）充填ポリマーのデバイス（タルク、白亜、チャイナクレー（カオリン）、ウォラストナイト、顔料、カーボンブラック、ＴｉＯ2、雲母、ナノコンポジット、ドロマイト、シリカ、ケイ酸塩、ガラス、石綿）。
【００６７】
安定化される前記材料は付加的に、多様な常用の添加剤、例えば次のものも含有しうる：
１．  酸化防止剤
１．１．  アルキル化モノフェノール、例えば２，６−ジ−ｔ−ブチル−４−メチルフェノール、２−ｔ−ブチル−４，６−ジメチルフェノール、２，６−ジ−ｔ−ブチル−４−エチルフェノール、２，６−ジ−ｔ−ブチル−４−ｎ−ブチルフェノール、２，６−ジ−ｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔ−ブチル−４−メトキシメチルフェノール、側鎖中で線状又は分枝鎖状であるノニルフェノール類、例えば、２，６−ジ−ノニル−４−メチルフェノール、２，４−ジメチル−６−（１′−メチルウンデカ−１′−イル）フェノール、２，４−ジメチル−６−（１′−メチルヘプタデカ−１′−イル）フェノール、２，４−ジメチル−６−（１′−メチルトリデカ−１′−イル）フェノール及びそれらの混合物。
【００６８】
１．２．  アルキルチオメチルフェノール、例えば２，４−ジオクチルチオメチル−６−ｔ−ブチルフェノール、２，４−ジオクチルチオメチル−６−メチルフェノール、２，４−ジオクチルチオメチル−６−エチルフェノール、２，６−ジドデシルチオメチル−４−ノニルフェノール。
【００６９】
１．３．  ヒドロキノン及びアルキル化ヒドロキノン、例えば２，６−ジ−ｔ−ブチル−４−メトキシフェノール、２，５−ジ−ｔ−ブチルヒドロキノン、２，５−ジ−ｔ−アミルヒドロキノン、２，６−ジフェニル−４−オクタデシルオキシフェノール、２，６−ジ−ｔ−ブチルヒドロキノン、２，５−ジ−ｔ−ブチル−４−ヒドロキシアニソール、３，５−ジ−ｔ−ブチル−４−ヒドロキシアニソール、３，５−ジ−ｔ−ブチル−４−ヒドロキシフェニルステアラート、ビス（３，５−ジ−ｔ−ブチル−４−ヒドロキシフェニル）アジパート。
【００７０】
１．４．  トコフェロール、例えばα−トコフェロール、β−トコフェロール、γ−トコフェロール、δ−トコフェロール及びそれらの混合物（ビタミンＥ）。
【００７１】
１．５．  ヒドロキシル化されたチオジフェニルエーテル、例えば２，２′−チオビス（６−ｔ−ブチル−４−メチルフェノール）、２，２′−チオビス（４−オクチルフェノール）、４，４′−チオビス（６−ｔ−ブチル−３−メチルフェノール）、４，４′−チオビス（６−ｔ−ブチル−２−メチルフェノール）、４，４′−チオビス（３，６−ジ−ｓ−アミルフェノール）、４，４′−ビス（２，６−ジメチル−４−ヒドロキシフェニル）ジスルフィド。
【００７２】
１．６．  アルキリデンビスフェノール、例えば２，２′−メチレンビス（６−ｔ−ブチル−４−メチルフェノール）、２，２′−メチレンビス（６−ｔ−ブチル−４−エチルフェノール）、２，２′−メチレンビス［４−メチル−６−（α−メチルシクロヘキシル）フェノール］、２，２′−メチレンビス（４−メチル−６−シクロヘキシルフェノール）、２，２′−メチレンビス（６−ノニル−４−メチルフェノール）、２，２′−メチレンビス（４，６−ジ−ｔ−ブチルフェノール）、２，２′−エチリデンビス（４，６−ジ−ｔ−ブチルフェノール）、２，２′−エチリデンビス（６−ｔ−ブチル−４−イソブチルフェノール）、２，２′−メチレンビス［６−（α−メチルベンジル）−４−ノニルフェノール］、２，２′−メチレンビス［６−（α，α−ジメチルベンジル）−４−ノニルフェノール］、４，４′−メチレンビス（２，６−ジ−ｔ−ブチルフェノール）、４，４′−メチレンビス（６−ｔ−ブチル−２−メチルフェノール）、１，１−ビス（５−ｔ−ブチル−４−ヒドロキシ−２−メチルフェニル）ブタン、２，６−ビス（３−ｔ−ブチル−５−メチル−２−ヒドロキシベンジル）−４−メチルフェノール、１，１，３−トリス（５−ｔ−ブチル−４−ヒドロキシ−２−メチルフェニル）ブタン、１，１−ビス（５−ｔ−ブチル−４−ヒドロキシ−２−メチル−フェニル）−３−ｎ−ドデシルメルカプトブタン、エチレングリコールビス［３，３−ビス（３′−ｔ−ブチル−４′−ヒドロキシフェニル）ブチラート］、ビス（３−ｔ−ブチル−４−ヒドロキシ−５−メチル−フェニル）ジシクロペンタジエン、ビス［２−（３′−ｔ−ブチル−２′−ヒドロキシ−５′−メチルベンジル）−６−ｔ−ブチル−４−メチルフェニル］テレフタラート、１，１−ビス−（３，５−ジメチル−２−ヒドロキシフェニル）ブタン、２，２−ビス（３，５−ジ−ｔ−ブチル−４−ヒドロキシフェニル）プロパン、２，２−ビス（５−ｔ−ブチル−４−ヒドロキシ２−メチルフェニル）−４−ｎ−ドデシルメルカプトブタン、１，１，５，５−テトラ−（５−ｔ−ブチル−４−ヒドロキシ−２−メチルフェニル）ペンタン。
【００７３】
１．７．  Ｏ−、Ｎ−及びＳ−ベンジル化合物、例えば３，５，３′，５′−テトラ−ｔ−ブチル−４，４′−ジヒドロキシジベンジルエーテル、オクタデシル−４−ヒドロキシ−３，５−ジメチルベンジルメルカプトアセタート、トリデシル−４−ヒドロキシ−３，５−ジ−ｔ−ブチルベンジルメルカプトアセタート、トリス（３，５−ジ−ｔ−ブチル−４−ヒドロキシベンジル）アミン、ビス（４−ｔ−ブチル−３−ヒドロキシ−２，６−ジメチルベンジル）ジチオテレフタラート、ビス（３，５−ジ−ｔ−ブチル−４−ヒドロキシベンジル）スルフィド、イソオクチル−３，５−ジ−ｔ−ブチル−４−ヒドロキシベンジルメルカプトアセタート。
【００７４】
１．８．  ヒドロキシベンジル化されたマロナート、例えばジオクタデシル−２，２−ビス（３，５−ジ−ｔ−ブチル−２−ヒドロキシベンジル）マロナート、ジオクタデシル−２−（３−ｔ−ブチル−４−ヒドロキシ−５−メチルベンジル）マロナート、ジドデシルメルカプトエチル−２，２−ビス（３，５−ジ−ｔ−ブチル−４−ヒドロキシベンジル）マロナート、ビス［４−（１，１，３，３−テトラメチルブチル）フェニル］−２，２−ビス（３，５−ジ−ｔ−ブチル−４−ヒドロキシベンジル）マロナート。
【００７５】
１．９．  芳香族ヒドロキシベンジル化合物、例えば１，３，５−トリス（３，５−ジ−ｔ−ブチル−４−ヒドロキシベンジル）−２，４，６−トリメチルベンゼン、１，４−ビス（３，５−ジ−ｔ−ブチル−４−ヒドロキシベンジル）−２，３，５，６−テトラメチルベンゼン、２，４，６−トリス（３，５−ジ−ｔ−ブチル−４−ヒドロキシベンジル）フェノール。
【００７６】
１．１０．  トリアジン化合物、例えば２，４−ビス（オクチルメルカプト）−６−（３，５−ジ−ｔ−ブチル−４−ヒドロキシアニリノ）−１，３，５−トリアジン、２−オクチルメルカプト−４，６−ビス（３，５−ジ−ｔ−ブチル−４−ヒドロキシアニリノ）−１，３，５−トリアジン、２−オクチルメルカプト−４，６−ビス（３，５−ジ−ｔ−ブチル−４−ヒドロキシフェノキシ）−１，３，５−トリアジン、２，４，６−トリス（３，５−ジ−ｔ−ブチル−４−ヒドロキシフェノキシ）−１，２，３−トリアジン、１，３，５−トリス（３，５−ジ−ｔ−ブチル−４−ヒドロキシベンジル）イソシアヌラート、１，３，５−トリス（４−ｔ−ブチル−３−ヒドロキシ−２，６−ジメチルベンジル）イソシアヌラート、２，４，６−トリス（３，５−ジ−ｔ−ブチル−４−ヒドロキシフェニルエチル）−１，３，５−トリアジン、１，３，５−トリス（３，５−ジ−ｔ−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌラート。
【００７７】
１．１１．  ベンジルホスホナート、例えばジメチル−２，５−ジ−ｔ−ブチル−４−ヒドロキシベンジルホスホナート、ジエチル−３，５−ジ−ｔ−ブチル−４−ヒドロキシベンジルホスホナート、ジオクタデシル３，５−ジ−ｔ−ブチル−４−ヒドロキシベンジルホスホナート、ジオクタデシル−５−ｔ−ブチル−４−ヒドロキシ−３−メチルベンジルホスホナート、３，５−ジ−ｔ−ブチル−４−ヒドロキシベンジルホスホン酸の前記モノエチルエステルのカルシウム塩。
【００７８】
１．１２．  アシルアミノフェノール類、例えば４−ヒドロキシラウラニリド、４−ヒドロキシステアラニリド、Ｎ−（３，５−ジ−ｔ−ブチル−４−ヒドロキシフェニル）カルバマミン酸オクチル。
【００７９】
１．１３．  β−（３，５−ジ−ｔ−ブチル−４−ヒドロキシフェニル）プロピオン酸と、一価又は多価のアルコール、例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌラート、Ｎ，Ｎ′−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８０】
１．１４．  β−（５−ｔ−ブチル−４−ヒドロキシ−３−メチルフェニル）プロピオン酸と、一価又は多価のアルコール、例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌラート、Ｎ，Ｎ′−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５．５］ウンデカンとのエステル。
【００８１】
１．１５．  β−（３，５−ジシクロヘキシル−４−ヒドロキシフェニル）プロピオン酸と、一価又は多価のアルコール、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌラート、Ｎ，Ｎ′−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８２】
１．１６．  ３，５−ジ−ｔ−ブチル−４−ヒドロキシフェニル酢酸と、一価又は多価のアルコール、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌラート、Ｎ，Ｎ′−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８３】
１．１７．  β−（３，５−ジ−ｔ−ブチル−４−ヒドロキシフェニル）プロピオン酸のアミド、例えばＮ，Ｎ′−ビス（３，５−ジ−ｔ−ブチル−４−ヒドロキシフェニルプロピオニル）ヘキサメチレンジアミド、Ｎ，Ｎ′−ビス（３，５−ジ−ｔ−ブチル−４−ヒドロキシフェニルプロピオニル）トリメチレンジアミド、Ｎ，Ｎ′−ビス（３，５−ジ−ｔ−ブチル−４−ヒドロキシフェニルプロピオニル）ヒドラジド、Ｎ，Ｎ′−ビス［２−（３−［３，５−ジ−ｔ−ブチル−４−ヒドロキシフェニル］プロピオニルオキシ）エチル］オキサミド（Naugard(登録商標)XL-1、Uniroyalにより供給）。
【００８４】
１．１８．  アスコルビン酸（ビタミンＣ）
【００８５】
１．１９．  アミン系酸化防止剤、例えばＮ，Ｎ′−ジ−イソプロピル−ｐ−フェニレンジアミン、Ｎ，Ｎ′−ジ−ｓ−ブチル−ｐ−フェニレンジアミン、Ｎ，Ｎ′−ビス（１，４−ジメチルペンチル）−ｐ−フェニレンジアミン、Ｎ，Ｎ′−ビス（１−エチル−３−メチルペンチル）−ｐ−フェニレンジアミン、Ｎ，Ｎ′−ビス（１−メチルヘプチル）−ｐ−フェニレンジアミン、Ｎ，Ｎ′−ジシクロヘキシル−ｐ−フェニレンジアミン、Ｎ，Ｎ′−ジフェニル−ｐ−フェニレンジアミン、Ｎ，Ｎ′−ビス（２−ナフチル）−ｐ−フェニレンジアミン、Ｎ−イソプロピル−Ｎ′−フェニル−ｐ−フェニレンジアミン、Ｎ−（１，３−ジメチルブチル）−Ｎ′−フェニル−ｐ−フェニレンジアミン、Ｎ−（１−メチルヘプチル）−Ｎ′−フェニル−ｐ−フェニレンジアミン、Ｎ−シクロヘキシル−Ｎ′−フェニル−ｐ−フェニレンジアミン、４−（ｐ−トルエスルファモイル）ジフェニルアミン、Ｎ，Ｎ′−ジメチル−Ｎ，Ｎ′−ジ−ｓ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔ−オクチルフェニル）−１−ナフチルアミン、Ｎ−フェニル−２−ナフチルアミン、オクチル化ジフェニルアミン、例えばｐ，ｐ′−ジ−ｔ−オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−ｔ−ブチル−４−ジメチルアミノメチルフェノール、２，４′−ジアミノジフェニルメタン、４，４′−ジアミノジフェニルメタン、Ｎ，Ｎ，Ｎ′，Ｎ′−テトラメチル−４，４′−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１′，３′−ジメチルブチル）フェニル］アミン、ｔ−オクチル化Ｎ−フェニル−１−ナフチルアミン、モノアルキル化及びジアルキル化ｔ−ブチル／ｔ−オクチルジフェニルアミンの混合物、モノアルキル化及びジアルキル化ノニルジフェニルアミンの混合物、モノアルキル化及びジアルキル化ドデシルジフェニルアミンの混合物、モノアルキル化及びジアルキル化イソプロピル／イソヘキシルジフェニルアミンの混合物、モノアルキル化及びジアルキル化ｔ−ブチルジフェニルアミンの混合物、２，３−ジヒドロ−３，３−ジメチル−４Ｈ−１，４−ベンゾチアジン、フェノチアジン、モノアルキル化及びジアルキル化ｔ−ブチル／ｔ−オクチルフェノチアジンの混合物、モノアルキル化及びジアルキル化ｔ−オクチル−フェノチアジンの混合物、Ｎ−アリルフェノチアジン、Ｎ，Ｎ，Ｎ′，Ｎ′−テトラフェニル−１，４−ジアミノブタ−２−エン。
【００８６】
２．  ＵＶ吸収体及び光安定剤
２．１．  ２−（２′−ヒドロキシフェニル）ベンゾトリアゾール、例えば２−（２′−ヒドロキシ−５′−メチルフェニル）−ベンゾトリアゾール、２−（３′，５′−ジ−ｔ−ブチル−２′−ヒドロキシフェニル）ベンゾトリアゾール、２−（５′−ｔ−ブチル−２′−ヒドロキシフェニル）ベンゾトリアゾール、２−（２′−ヒドロキシ−５′−（１，１，３，３−テトラメチルブチル）フェニル）ベンゾトリアゾール、２−（３′，５′−ジ−ｔ−ブチル−２′−ヒドロキシフェニル）−５−クロロ−ベンゾトリアゾール、２−（３′−ｔ−ブチル−２′−ヒドロキシ−５′−メチルフェニル）−５−クロロ−ベンゾトリアゾール、２−（３′−ｓ−ブチル−５′−ｔ−ブチル−２′−ヒドロキシフェニル）ベンゾトリアゾール、２−（２′−ヒドロキシ−４′−オクチルオキシフェニル）ベンゾトリアゾール、２−（３′，５′−ジ−ｔ−アミル−２′−ヒドロキシフェニル）ベンゾトリアゾール、２−（３′，５′−ビス−（α，α−ジメチルベンジル）−２′−ヒドロキシフェニル）ベンゾトリアゾール、２−（３′−ｔ−ブチル−２′−ヒドロキシ−５′−（２−オクチルオキシカルボニルエチル）フェニル）−５−クロロ−ベンゾトリアゾール、２−（３′−ｔ−ブチル−５′−［２−（２−エチルヘキシルオキシ）−カルボニルエチル］−２′−ヒドロキシフェニル）−５−クロロ−ベンゾトリアゾール、２−（３′−ｔ−ブチル−２′−ヒドロキシ−５′−（２−メトキシカルボニルエチル）フェニル）−５−クロロ−ベンゾトリアゾール、２−（３′−ｔ−ブチル−２′−ヒドロキシ−５′−（２−メトキシカルボニルエチル）フェニル）ベンゾトリアゾール、２−（３′−ｔ−ブチル−２′−ヒドロキシ−５′−（２−オクチルオキシカルボニルエチル）フェニル）ベンゾトリアゾール、２−（３′−ｔ−ブチル−５′−［２−（２−エチルヘキシルオキシ）カルボニルエチル］−２′−ヒドロキシフェニル）ベンゾトリアゾール、２−（３′−ドデシル−２′−ヒドロキシ−５′−メチルフェニル）ベンゾトリアゾール、２−（３′−ｔ−ブチル−２′−ヒドロキシ−５′−（２−イソオクチルオキシカルボニルエチル）フェニルベンゾトリアゾール、２，２′−メチレン−ビス［４−（１，１，３，３−テトラメチルブチル）−６−ベンゾトリアゾール−２−イルフェノール］；２−［３′−ｔ−ブチル−５′−（２−メトキシカルボニルエチル）−２′−ヒドロキシフェニル］−２Ｈ−ベンゾトリアゾールとポリエチレングリコール３００とのエステル交換生成物；［Ｒ−ＣＨ2ＣＨ2−ＣＯＯ−ＣＨ2ＣＨ2］2−、ここで、Ｒ＝３′−ｔ−ブチル−４′−ヒドロキシ−５′−２Ｈ−ベンゾトリアゾール−２−イルフェニル、２−［２′−ヒドロキシ−３′−（α，α−ジメチルベンジル）−５′−（１，１，３，３−テトラメチルブチル）−フェニル］ベンゾトリアゾール；２−［２′−ヒドロキシ−３′−（１，１，３，３−テトラメチルブチル）−５′−（α，α−ジメチルベンジル）−フェニル］ベンゾトリアゾール。
【００８７】
２．２．  ２−ヒドロキシベンゾフェノン類、例えばその４−ヒドロキシ、４−メトキシ、４−オクチルオキシ、４−デシルオキシ、４−ドデシルオキシ、４−ベンジルオキシ、４，２′，４′−トリヒドロキシ及び２′−ヒドロキシ−４，４′−ジメトキシ誘導体。
【００８８】
２．３．  置換及び非置換の安息香酸のエステル、例えばサリチル酸４−ｔ−ブチルフェニル、サリチル酸フェニル、サリチル酸オクチルフェニル、ジベンゾイルレソルシノール、ビス（４−ｔ−ブチルベンゾイル）レソルシノール、ベンゾイルレソルシノール、３，５−ジ−ｔ−ブチル−４−ヒドロキシ安息香酸２，４−ジ−ｔ−ブチルフェニル、３，５−ジ−ｔ−ブチル−４−ヒドロキシ安息香酸ヘキサデシル、３，５−ジ−ｔ−ブチル−４−ヒドロキシ安息香酸オクタデシル、３，５−ジ−ｔ−ブチル−４−ヒドロキシ安息香酸２−メチル−４，６−ジ−ｔ−ブチルフェニル。
【００８９】
２．４．  アクリラート、例えばα−シアノ−β，β−ジフェニルアクリル酸エチル、α−シアノ−β，β−ジフェニルアクリル酸イソオクチル、α−カルボメトキシケイ皮酸メチル、α−シアノ−β−メチル−ｐ−メトキシケイ皮酸メチル、α−シアノ−β−メチル−ｐ−メトキシケイ皮酸ブチル、α−カルボメトキシ−ｐ−メトキシケイ皮酸メチル、Ｎ−（β−カルボメトキシ−β−シアノビニル）−２−メチルインドリン、テトラ（α−シアノ−β，β−ジフェニルアクリル酸ネオペンチル。
【００９０】
２．５．  ニッケル化合物、例えば２，２′−チオ−ビス［４−（１，１，３，３−テトラメチルブチル）フェノール］のニッケル錯体、例えば、付加的な配位子、例えばｎ−ブチルアミン、トリエタノールアミン又はＮ−シクロヘキシルジエタノールアミンを有するか又は有しないその１：１又は１：２錯体、ジブチルジチオカルバミン酸ニッケル、４−ヒドロキシ−３，５−ジ−ｔ−ブチルベンジルホスホン酸の前記モノアルキルエステル、例えば前記メチル又はエチルエステルのニッケル塩、ケトキシム、例えば２−ヒドロキシ−４−メチルフェニルウンデシルケトキシムの、ニッケル錯体、付加的な配位子を有する又は有しない１−フェニル−４−ラウロイル−５−ヒドロキシピラゾールのニッケル錯体。
【００９１】
２．６．  立体障害アミン、例えばカルボン酸ビス（１−ウンデシルオキシ−２，２，６，６−テトラメチル−４−ピペリジル）エステル、ビス（２，２，６，６−テトラメチル−４−ピペリジル）セバカート、ビス（２，２，６，６−テトラメチル−４−ピペリジル）スクシナート、ビス（１，２，２，６，６−ペンタメチル−４−ピペリジル）セバカート、ビス（１−オクチルオキシ−２，２，６，６−テトラメチル−４−ピペリジル）セバカート、ビス（１，２，２，６，６−ペンタメチル−４−ピペリジル）ｎ−ブチル−３，５−ジ−ｔ−ブチル−４−ヒドロキシベンジルマロナート、１−（２−ヒドロキシエチル）−２，２，６，６−テトラメチル−４−ヒドロキシピペリジン及びコハク酸の縮合物、Ｎ，Ｎ′−ビス（２，２，６，６−テトラメチル−４−ピペリジル）ヘキサメチレンジアミン及び４−ｔ−オクチルアミノ−２，６−ジクロロ−１，３，５−トリアジンの線状又は環状の縮合物、トリス（２，２，６，６−テトラメチル−４−ピペリジル）ニトリロトリアセタート、テトラキス（２，２，６，６−テトラメチル−４−ピペリジル）−１，２，３，４−ブタンテトラカルボキシラート、１，１′−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔ−ブチルベンジル）マロナート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバカート、ビス（１−オクチルオキシ−２，２，６，６−テトラメチルピペリジル）スクシナート、Ｎ，Ｎ′−ビス（２，２，６，６−テトラメチル−４−ピペリジル）ヘキサメチレンジアミン及び４−モルホリノ−２，６−ジクロロ−１，３，５−トリアジンの線状又は環状の縮合物、２−クロロ−４，６−ビス（４−ｎ−ブチルアミノ−２，２，６，６−テトラメチルピペリジル）−１，３，５−トリアジン及び１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジン及び１，２−ビス（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−２，２，６，６−テトラメチルピペリジン及び４−ステアリルオキシ−２，２，６，６−テトラメチルピペリジンの混合物、Ｎ，Ｎ′−ビス（２，２，６，６−テトラメチル−４−ピペリジル）ヘキサメチレンジアミン及び４−シクロヘキシルアミノ−２，６−ジクロロ−１，３，５−トリアジンの縮合物、���，２−ビス（３−アミノプロピルアミノ）エタン及び２，４，６−トリクロロ−１，３，５−トリアジン並びに４−ブチルアミノ−２，２，６，６−テトラメチルピペリジンの縮合物（ＣＡＳ登録番号[136504-96-6]）；１，６−ヘキサンジアミン及び２，４，６−トリクロロ−１，３，５−トリアジン並びにＮ，Ｎ−ジブチルアミン及び４−ブチルアミノ−２，２，６，６−テトラメチルピペリジンの縮合物（ＣＡＳ登録番号[192268-64-7]）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４，５］デカン、７，７，９，９−テトラメチル−２−シクロウンデシル−１−オキサ−３，８−ジアザ−４−オキソスピロ−［４，５］デカン及びエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ′−ビス−ホルミル−Ｎ，Ｎ′−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物、２，４−ビス［Ｎ−（１−シクロヘキシルオキシ−２，２，６，６−テトラメチルピペリジン−４−イル）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノイル）オキシメチル−３，３，５−トリメチル−２−モルホリノン、Sanduvor（Clariant；ＣＡＳ登録番号106917-31-1］、５−（２−エチルヘキサノイル）オキシメチル−３，３，５−トリメチル−２−モルホリノン、２，４−ビス［（１−シクロヘキシルオキシ−２，２，６，６−ピペリジン−４−イル）ブチルアミノ］−６−クロロ−ｓ−トリアジンとＮ，Ｎ′−ビス（３−アミノプロピル）エチレンジアミン）との反応生成物、１，３，５−トリス（Ｎ−シクロヘキシル−Ｎ−（２，２，６，６−テトラメチルピペラジン−３−オン−４−イル）アミノ）−ｓ−トリアジン、１，３，５−トリス（Ｎ−シクロヘキシル−Ｎ−（１，２，２，６，６−ペンタメチルピペラジン−３−オン−４−イル）アミノ）−ｓ−トリアジン。
【００９２】
２．７．  オキサミド、例えば４，４′−ジオクチルオキシオキサニリド、２，２′−ジエトキシオキサニリド、２，２′−ジオクチルオキシ−５，５′−ジ−ｔ−ブトキサニリド、２，２′−ジドデシルオキシ−５，５′−ジ−ｔ−ブトキサニリド、２−エトキシ−２′−エチルオキサニリド、Ｎ，Ｎ′−ビス（３−ジメチルアミノプロピル）オキサミド、２−エトキシ−５−ｔ−ブチル−２′−エトキサニリド及びそれと２−エトキシ−２′−エチル−５，４′−ジ−ｔ−ブトキサニリドとの混合物、ｏ−及びｐ−メトキシ二置換オキサニリドの混合物及びｏ−及びｐ−エトキシ二置換オキサニリドの混合物。
【００９３】
２．８．  ２−（２−ヒドロキシフェニル）−１，３，５−トリアジン類、例えば２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン、２，４−ビス（４−［２−エチルヘキシルオキシ］−２−ヒドロキシフェニル）−６−（４−メトキシフェニル）−１，３，５−トリアジン。
【００９４】
３．  金属不活性化剤、例えばＮ，Ｎ′−ジフェニルオキサミド、Ｎ−サリチラル−Ｎ′−サリチロイルヒドラジン、Ｎ，Ｎ′−ビス（サリチロイル）ヒドラジン、Ｎ，Ｎ′−ビス（３，５−ジ−ｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ′−ジアセチルアジポイルジヒドラジド、Ｎ，Ｎ′−ビス（サリチロイル）オキサリルジヒドラジド、Ｎ，Ｎ′−ビス（サリチロイル）チオプロピオニルジヒドラジド。
【００９５】
４．  ホスフィット及びホスホニット、例えばトリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−ｔ−ブチルフェニル）ホスフィット、ジイソデシルペンタエリトリトールジホスフィット、ビス（２，４−ジ−ｔ−ブチルフェニル）ペンタエリトリトールジホスフィット、ビス（２，４−ジ−クミルフェニル）ペンタエリトリトールジホスフィット、ビス（２，６−ジ−ｔ−ブチル−４−メチルフェニル）ペンタエリトリトールジホスフィット、ジイソデシルオキシペンタエリトリトールジホスフィット、ビス（２，４−ジ−ｔ−ブチル−６−メチルフェニル）ペンタエリトリトールジホスフィット、ビス（２，４，６−トリス（ｔ−ブチルフェニル）ペンタエリトリトールジホスフィット、トリステアリルソルビトールトリホスフィット、テトラキス（２，４−ジ−ｔ−ブチルフェニル）４，４′−ビフェニレンジホスホニット、６−イソオクチルオキシ−２，４，８，１０−テトラ−ｔ−ブチル−１２Ｈ−ジベンズ［ｄ，ｇ］−１，３，２−ジオキサホスホシン、ビス（２，４−ジ−ｔ−ブチル−６−メチルフェニル）メチルホスフィット、ビス（２，４−ジ−ｔ−ブチル−６−メチルフェニル）エチルホスフィット、６−フルオロ−２，４，８，１０−テトラ−ｔ−ブチル−１２−メチル−ジベンズ［ｄ，ｇ］−１，３，２−ジオキサホスホシン、２，２′，２′′−ニトリロ［トリエチルトリス（３，３′，５，５′−テトラ−ｔ−ブチル−１，１′−ビフェニル−２，２′−ジイル）ホスフィット］、２−エチルヘキシル（３，３′，５，５′−テトラ−ｔ−ブチル−１，１′−ビフェニル−２，２′−ジイル）ホスフィット、５−ブチル−５−エチル−２−（２，４，６−トリ−ｔ−ブチルフェノキシ）−１，３，２−ジオキサホスフィラン。
【００９６】
次のホスフィットが特に好ましい：
トリス（２，４−ジ−ｔ−ブチルフェニル）ホスフィット（Irgafos(登録商標)168、Ciba Specialty Chemicals Inc.）、トリス（ノニルフェニル）ホスフィット、
【化６】
2013528566.tif 000008
【００９７】
５．  ヒドロキシルアミン類、例えばＮ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化獣脂アミンから誘導されるＮ，Ｎ−ジアルキルヒドロキシルアミン。
【００９８】
６．  ニトロン類、例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化獣脂アミンから誘導されるＮ，Ｎ−ジアルキルヒドロキシルアミンから誘導されるニトロン。
【００９９】
７．  チオシナージスト、例えばチオジプロピオン酸ジラウリル、チオジプロピオン酸ジミストリル、チオジプロピオン酸ジステアリル又はジステアリルジスルフィド。
【０１００】
８．  過酸化物スカベンジャー、例えばβ−チオジプロピオン酸のエステル、例えばそのラウリル、ステアリル、ミリスチル又はトリデシルエステル、メルカプトベンゾイミダゾール又は２−メルカプトベンゾイミダゾールの亜鉛塩、ジブチルジチオカルバミン酸亜鉛、ジオクタデシルジスルフィド、テトラキス（β−ドデシルメルカプト）プロピオン酸ペンタエリトリトール。
【０１０１】
９．  ポリアミド安定剤、例えばヨウ化物及び／又はリン化合物及び二価マンガンの塩との組合せでの銅塩。
【０１０２】
１０．  塩基性補助安定剤、例えばメラミン、ポリビニルピロリドン、ジシアンジアミド、シアヌル酸トリアリル、尿素誘導体、ヒドラジン誘導体、アミン、ポリアミド、ポリウレタン、高級脂肪酸のアルカリ金属塩及びアルカリ土類金属塩、例えばステアリン酸カルシウム、ステアリン酸亜鉛、ベヘン酸マグネシウム、ステアリン酸マグネシウム、リシノール酸ナトリウム及びパルミチン酸カリウム、アンチモンピロカテコラート又は亜鉛ピロカテコラート。
【０１０３】
１１．  成核剤、例えば無機物質、例えばタルク、金属酸化物、例えば二酸化チタン又は酸化マグネシウム、好ましくはアルカリ土類金属の、リン酸塩、炭酸塩又は硫酸塩；有機化合物、例えばモノカルボン酸又はポリカルボン酸及びそれらの塩、例えば４−ｔ−ブチル安息香酸、アジピン酸、ジフェニル酢酸、ナトリウムスクシナート又はナトリウムベンゾアート；ポリマー化合物、例えばイオン性コポリマー（イオノマー）。特に好ましいのは、１，３：２，４−ビス（３′，４′−ジメチルベンジリデン）ソルビトール、１，３：２，４−ジ（パラメチルジベンジリデン）ソルビトール、及び１，３：２，４−ジ（ベンジリデン）ソルビトールである。
【０１０４】
１２．  充填剤及び補強剤、例えば炭酸カルシウム、ケイ酸塩、表面処理されたシリカ（例えば米国特許出願公開(US-A)第2007/60 697号明細書及び米国特許出願公開(US-A)第2009/111 918号明細書に記載されたようなもの）、ガラス繊維、ガラスビーズ、石綿、タルク、カオリン、雲母、硫酸バリウム、金属酸化物及び水酸化物、カーボンブラック、グラファイト、木粉及び他の天然物の粉類又は繊維、合成繊維。
【０１０５】
１３．  他の添加剤、例えば可塑剤、潤滑剤、乳化剤、顔料、レオロジー添加剤、触媒、流れ調整剤、蛍光増白剤、防炎加工剤、帯電防止剤及び発泡剤。
【０１０６】
１４．  ベンゾフラノン及びインドリノン、例えば米国特許第4 325 863号明細書；米国特許第4 338 244号明細書；米国特許第5 175 312号明細書；米国特許第5 216 052号明細書；米国特許第5 252 643号明細書；独国特許出願公開(DE-A)第4316611号明細書；独国特許出願公開(DE-A)第4316622号明細書；独国特許出願公開(DE-A)第4316876号明細書；欧州特許出願公開(EP-A)第0589839号明細書、欧州特許出願公開(EP-A)第0591102号明細書；欧州特許出願公開(EP-A)第1291384号明細書に開示されたもの又は３−［４−（２−アセトキシエトキシ）フェニル］−５，７−ジ−ｔ−ブチルベンゾフラン−２−オン、５，７−ジ−ｔ−ブチル−３−［４−（２−ステアロイルオキシエトキシ）フェニル］ベンゾフラン−２−オン、３，３′−ビス［５，７−ジ−ｔ−ブチル−３−（４−［２−ヒドロキシエトキシ］フェニル）ベンゾフラン−２−オン］、５，７−ジ−ｔ−ブチル−３−（４−エトキシフェニル）ベンゾフラン−２−オン、３−（４−アセトキシ−３，５−ジメチルフェニル）−５，７−ジ−ｔ−ブチルベンゾフラン−２−オン、３−（３，５−ジメチル−４−ピバロイルオキシフェニル）−５，７−ジ−ｔ−ブチルベンゾフラン−２−オン、３−（３，４−ジメチルフェニル）−５，７−ジ−ｔ−ブチルベンゾフラン−２−オン、３−（２，３−ジメチルフェニル）−５，７−ジ−ｔ−ブチルベンゾフラン−２−オン、３−（２−アセチル−５−イソオクチルフェニル）−５−イソオクチルベンゾフラン−２−オン。
【０１０７】
式（Ａ）の化合物と常用の前記添加剤の全量との質量比は、例えば、１００：１〜１：１０００又は１０：１〜１：１００又は１０：１〜１：１０であることができる。
【０１０８】
本発明のさらなる実施態様は、光、熱又は酸化により誘導される劣化に対して有機材料を安定化させる方法であって、上記で定義されたような式（Ａ）の化合物を前記有機材料中へ配合することを含んでなる。
【０１０９】
本発明の他の実施態様は、熱劣化、酸化的劣化又は光誘導された劣化に対して有機材料を安定化させるための、上記で定義されたような式（Ａ）の化合物の使用である。
【０１１０】
式（Ａ）の化合物は、難燃剤としても有用である。
【０１１１】
以下の実施例は、本発明をより詳細に説明する。全ての百分率及び部は、他に記載されない限り、質量基準である。
【０１１２】
例Ｉ−１：式（Ｉ−１）の中間体の製造
【化７】
2013528566.tif 000009
鋼製オートクレーブ中に、メタノール１０００ｍｌ中の１−プロポキシ−２，２，６，６−テトラメチル−ピペリジン−４−オン６００ｇを、メタノール性アンモニア２３０ｍｌ（メタノール中１０％溶液）及びＰｔ触媒１２ｇ（Ｃ上５％）に、６０℃／１０バールの水素雰囲気下にゆっくりと添加する。１６ｈの水素化後に、Ｐｔ触媒１２ｇ及び１−プロポキシ−２，２，６，６−テトラメチル−ピペリジン−４−オン５０ｇを添加し、さらに２１ｈ水素化する。前記触媒のろ過及びろ液からの前記溶剤の除去後に、灰色結晶５７５ｇが得られる。その粗生成物を、メタノール５００ｍｌから再結晶させる。所望の中間体は、無色結晶の形で得られる。
収率：理論の６８．７％
融点：６７〜６９℃
質量分析（化学イオン化）（＝ＭＳ（ＣＩ））：４１２（ＭＨ＋）。
【０１１３】
例Ｉ−２：式（Ｉ−２）の中間体の製造
【化８】
2013528566.tif 000010
前記中間体を、例Ｉ−１に類似して、１−エトキシ−２，２，６，６−テトラメチル−ピペリジン−４−オン及びアンモニアから製造する。メタノールからの粗生成物の再結晶後に、所望の中間体は、オフホワイトの結晶の形で得られる。
収率：６３．１％
融点：１０４〜１０６℃
ＭＳ（ＣＩ）：３８４（ＭＨ＋）。
【０１１４】
例Ｉ−３：式（Ｉ−３）の中間体の製造
【化９】
2013528566.tif 000011
前記中間体を、例Ｉ−１に類似して、１−メトキシ−２，２，６，６−テトラメチル−ピペリジン−４−オンから製造する。メタノールからの粗生成物の再結晶後に、所望の中間体は、オフホワイトの結晶の形で得られる。
収率：５３％
融点：７４〜７６℃
ＭＳ（ＣＩ）：３５６（ＭＨ＋）。
【０１１５】
例Ａ−１：式（Ａ−１）の化合物の製造
【化１０】
2013528566.tif 000012
塩化ステアロイル２６ｇ（７７ｍｍｏｌ）を、０〜５℃で、トルエン３７０ｍｌ中の前記中間体（Ｉ−１）３０．４ｇ（７４ｍｍｏｌ）、トリエチルアミン９．３２ｇ、４−ジメチルアミノピリジン９０ｍｇの溶液に添加する。この反応混合物のろ液を、水、飽和重炭酸ナトリウム及び水で抽出する。前記有機相の標準の後処理（乾燥及びロータリーエバポレーターでの前記溶剤の除去）後に、所望の化合物は、無定形の帯黄色固体として得られる。
収率：４４．８ｇ（理論の８９．６％）
ＩＲ（ニート）：１６５０（アミドＩ）
ＭＳ（ＣＩ）：６７８（ＭＨ＋）。
【０１１６】
例Ａ−２：式（Ａ−２）の化合物の製造
【化１１】
2013528566.tif 000013
Ｎ，Ｎ−ビス（１−プロポキシ−２，２，６，６−テトラメチルピペリジン−４−イル）ラウリン酸アミドを、例Ａ−１に類似して、塩化ラウロイル及び前記中間体（Ｉ−１）から製造する。所望の化合物は、黄色粘稠油として得られる。
収率：９３．５％
ＩＲ（ニート）：１６４９（アミドＩ）
ＭＳ（ＣＩ）：５９４（ＭＨ＋）。
【０１１７】
例Ａ−３：式（Ａ−３）の化合物の製造
【化１２】
2013528566.tif 000014
Ｎ，Ｎ−ビス（１−エトキシ−２，２，６，６−テトラメチルピペリジン−４−イル）ステアリン酸アミドを、例（Ａ−１）に類似して、塩化ステアロイル及び前記中間体（Ｉ−２）から製造する。シリカゲル上でのフラッシュクロマトグラフィー（溶離剤  ヘキサン／酢酸エチル５：１）による精製後に、所望の化合物は、帯黄色の無定形の固体として得られる。
収率：１００％
ＩＲ（ニート）：１６４９（アミドＩ）
ＭＳ（ＣＩ）：６５０（ＭＨ＋）。
【０１１８】
例Ａ−４：式（Ａ−４）の化合物の製造
【化１３】
2013528566.tif 000015
Ｎ，Ｎ−ビス（１−メトキシ−２，２，６，６−テトラメチルピペリジン−４−イル）ステアリン酸アミドを、例（Ａ−１）に類似して、塩化ステアロイル及び前記中間体（Ａ−３）から製造する。シリカゲル上でのフラッシュクロマトグラフィー（溶離剤  ヘキサン／酢酸エチル４：１）による精製後に、所望の化合物は、帯黄色油として得られる。
収率：７２．７％
ＩＲ（ニート）：１６５０（アミドＩ）
ＭＳ  （ＣＩ）：６２２（ＭＨ＋）。
【０１１９】
例Ａ−５：式（Ａ−５）の化合物の製造
【化１４】
2013528566.tif 000016
Ｎ，Ｎ，Ｎ′，Ｎ′−テトラキス（１−プロポキシ−２，２，６，６−テトラメチルピペリジン−４−イル）セバシン酸ジアミドを、例（Ａ−１）に類似して、セバシン酸二塩化物２６．５２ｍｍｏｌ及び前記中間体（Ｉ−１）５０．５２ｍｍｏｌから製造する（溶剤  塩化メチレン）。所望の化合物は、無定形固体として得られる。
収率：９４．７％。
融点：６８〜７５℃
ＩＲ（ニート）：１６４７６（アミドＩ）
ＭＳ（ＣＩ）：９９０（ＭＨ＋）。
【０１２０】
例Ａ−６：式（Ａ−６）の化合物の製造
【化１５】
2013528566.tif 000017
Ｎ，Ｎ，Ｎ′，Ｎ′−テトラキス（１−プロポキシ−２，２，６，６−テトラメチルピペリジン−４−イル）オキサミドを、例（Ａ−５）に類似して、塩化オキサリル及び前記中間体（Ａ−１）から製造する。メタノールからの再結晶後に、所望の化合物は、無色固体として得られる。
収率：７８％
融点：２４９〜２５０℃
ＩＲ（ニート）：１６５４、１６３７（アミドＩ）
ＭＳ（ＣＩ）：９７７（ＭＨ＋）。
【０１２１】
例Ａ−７：式（Ａ−７）の化合物の製造
【化１６】
2013528566.tif 000018
Ｎ，Ｎ，Ｎ′，Ｎ′−テトラキス（１−プロポキシ−２，２，６，６−テトラメチルピペリジン−４−イル）−チオジグリコール酸ジアミドを、例（Ａ−５）に類似して、チオジグリコール酸二塩化物及び前記中間体（Ａ−１）から製造する。シリカゲル上でのフラッシュクロマトグラフィー（溶離剤  ヘキサン／酢酸エチル１：１）による精製後に、所望の化合物は、無定形の帯黄色固体として得られる。
収率：７７．６％
融点：９０〜９６℃
ＩＲ（ニート）：１６４３（アミドＩ）
ＭＳ（ＣＩ）：９３８ＭＨ＋。
【０１２２】
例Ｂ：エチレン／プロピレン／ジエンエラストマー（ＥＰＤＭ）の安定化。
第１表に示された安定剤１部を、以下の成分を含有するＥＰＤＭをベースとする配合物中へ配合する：
ＥＰＤＭ  １００質量部、
ステアリン酸  １質量部、
ＺｎＯ  ５質量部、
ポリエチレングリコール  ３．４質量部、
パラフィン油  ６０質量部、
カオリン  ９０質量部、
白亜  １８０質量部、
硫黄  １質量部、
Ｎ−シクロヘキシル−２−ベンゾチアゾールスルフェンアミド  ２．５質量部、
ジブチルジチオリン酸Ｚｎ  １質量部。
【０１２３】
前記配合物を、２本ロール機上で１２０℃で５分間処理する。
【０１２４】
得られた前記配合物から、２ｍｍの厚さの試料を、プレス中で１７５℃及び１８０バールで１０分の硬化時間で製造する。
【０１２５】
得られた試料を、ISO 4892-2に従ってドライサイクルのみを用いて暴露する。クラックの形成及びチョーキングのレベルを、拡大鏡を用いて光学的に評価する。
【０１２６】
結果は、次の表に列記されている。
【０１２７】
【表１】
2013528566.tif 000019
【０１２８】
例Ｃ：熱安定性。
熱安定性を、示差走査熱量測定法（ＤＳＣ）により測定する。前記測定を、Mettler Toledo(登録商標)DSC 30機械中で実施する。例Ａ−６の化合物約１０ｍｇを、標準ＤＳＣアルミニウムパン（４０μｌ）中へ秤量する。前記パンを、アルミニウムふたでシールし、細いニードルで穴あけする。ついで、前記パンを炉内へ装入し、前記実験中に窒素下に保持する。前記試験試料の熱挙動を、１０℃／ｍｉｎの加熱速度を用いて３０〜５００℃の温度範囲内で記録する。実験データを、試料分解の開始温度を決定するためにMettler Toledo(登録商標)STAReソフトウェア(V 9.01)を用いて分析する。そのＤＳＣ曲線の最初の発熱ピークは、以下の第２表に示されている。
【０１２９】
【表２】
2013528566.tif 000020